(57)【要約】  本発明の清掃用ウェットシートは（１）、複数層からなり、薬液が含浸された清掃用ウェットシート（１）であって、表面層と裏面層とにそれぞれ設けられる外層（３）と、これらの前記外層（３）に挟まれる中間層に設けられる親水性繊維を有する内層（２）と、を備え、前記内層（２）は、複数層からなり、前記親水性繊維を有する親水性繊維内層（２１）と、疎水性繊維を有する疎水性繊維内層（２２）とを備え、前記疎水性繊維内層（２２）は、少なくともいずれか一方の前記外層と隣接し、前記内層（２）は、パルプを５０ｗｔ％以上含み、目付が２０−７５ｇ/ｍ２であり、かつ、前記清掃用ウェットシート全質量に対して２０−７０％の質量であることを特徴とする。
2018079827.tif 000002
【特許請求の範囲】
【請求項１】
複数層からなり、薬液が含浸された清掃用ウェットシートであって、  疎水性繊維を有し、表面と裏面とにそれぞれ設けられる外層と、  前記外層に挟まれ、親水性繊維を有する内層と、を備え、  前記内層は、前記親水性繊維を有する親水性繊維内層と、疎水性繊維を有する疎水性繊維内層とを備え、  前記疎水性繊維内層は、少なくともいずれか一方の前記外層と隣接し、  前記内層は、パルプを５０ｗｔ％以上含み、目付が２０−７５ｇ/ｍ２であり、かつ、前記清掃用ウェットシート全質量に対して２０−７０％の質量であることを特徴とする清掃用ウェットシート。
【請求項２】
前記外層の疎水性繊維は、ポリエチレンテレフタレート繊維の配合率が８０％以上であり、前記ポリエチレンテレフタレート繊維の繊維径は、３．３ｄｔｅｘ以上であることを特徴とする請求項１に記載の清掃用ウェットシート。
【請求項３】
前記外層と前記内層とが交絡された交絡部を備えることを特徴とする請求項１又は２に記載の清掃用ウェットシート。
【請求項４】
請求項３に記載の清掃用ウェットシートを製造するための清掃用ウェットシートの製造方法であって、  前記交絡部を水流交絡により形成することを特徴とする清掃用ウェットシートの製造方法。
【発明の詳細な説明】
【技術分野】
【０００１】  本発明は、清掃用ウェットシートおよび清掃用ウェットシートの製造方法に関する。
【背景技術】
【０００２】  従来、シート材に薬液を含浸させた清掃用ウェットシートが知られている。このような清掃用ウェットシートには、複数の層から形成されたものがあり、内層にレーヨンなどの親水性繊維を設け、外層にポリプロピレンなどの疎水性繊維を設け、内層の親水性繊維に薬液を含浸させたものがある（例えば、特許文献１）。
【先行技術文献】
【特許文献】
【０００３】
【特許文献１】特許第４０３３６１２号公報
【発明の概要】
【発明が解決しようとする課題】
【０００４】  しかしながら、特許文献１に記載の清掃用ウェットシートでは、表面が濡れているため、例えば、床を清掃する際、床面との摩擦抵抗が大きく、床面を摺動させるために大きな負荷を必要とする。このため、清掃用ウェットシートに負荷が掛かるとともに、含浸されている薬液が過剰に放出されてしまい、清掃用ウェットシートが薬液不足に陥るのが早まり、十分に被清掃面を清掃できないという問題がある。  また、薬液不足を回避するために、清掃用ウェットシートへの薬液の含浸率や目付を上げるという対策があるが、清掃用ウェットシートの製造コストが上昇し、日用品として価格競争力が低下してしまう。【０００５】  本発明の課題は、安価でかつ、薬液の過剰放出を抑制して薬液を放出しながら拭く面積を拡大することができる清掃用ウェットシートおよび清掃用ウェットシートの製造方法を提供することである。
【課題を解決するための手段】
【０００６】  前記課題を解決するために、請求項１記載の発明は、複数層からなり、薬液が含浸された清掃用ウェットシートであって、疎水性繊維を有し、表面と裏面とにそれぞれ設けられる外層と、前記外層に挟まれ、親水性繊維を有する内層と、を備え、前記内層は、前記親水性繊維を有する親水性繊維内層と、疎水性繊維を有する疎水性繊維内層とを備え、前記疎水性繊維内層は、少なくともいずれか一方の前記外層と隣接し、前記内層は、パルプを５０ｗｔ％以上含み、目付が２０−７５ｇ/ｍ２であり、かつ、前記清掃用ウェットシート全質量に対して２０−７０％の質量であることを特徴とする。【０００７】  請求項１記載の発明によれば、内層は、パルプを５０ｗｔ％以上含み、目付が２０−７５ｇ/ｍ２であり、かつ、清掃用ウェットシート全質量の２０−７０％の質量であるので、含浸されている薬液が過剰に放出されることがなく、清掃用ウェットシートがすぐに薬液不足になり、十分に被清掃面を清掃できなくなくなるおそれがない。特に、疎水性繊維内層は、いずれか一方の疎水性繊維層と隣接しているので、親水性繊維内層に含浸された薬液が疎水性繊維内層と隣接する疎水性繊維層側へ放出されにくくなっている。  このため、薬液を放出しながら拭く面積を拡大することができる。  また、内層は、大半がパルプであるので、レーヨンよりも安価なパルプを用いることで、清掃用ウェットシートのコストを低減することができ、日用品として価格競争力を維持ないし向上させることができる。【０００８】  請求項２記載の発明は、請求項１に記載の清掃用ウェットシートにおいて、前記外層の疎水性繊維は、ポリエチレンテレフタレート繊維の配合率が８０％以上であり、前記ポリエチレンテレフタレート繊維の繊維径は、３．３ｄｔｅｘ以上であることを特徴とする。【０００９】  請求項２記載の発明によれば、請求項１に記載の発明と同様の効果を有することは無論のこと、特に、外層を構成するポリエチレンテレフタレート繊維の繊維径が３．３ｄｔｅｘ以上なので、繊維の剛性（クッション性）が向上し、軽い力でも操作できるようになる。また、３．３ｄｔｅｘ以上の太い繊維径のポリエチレンテレフタレート繊維により、繊維間空隙が確保され、毛細管現象が起きにくく、内層から外層に薬液が出てしまうことを防止することができる。【００１０】  請求項３記載の発明は、請求項１又は２に記載の清掃用ウェットシートにおいて、前記外層と前記内層とが交絡された交絡部を備えることを特徴とする。【００１１】  請求項３記載の発明によれば、請求項１又は２に記載の発明と同様の効果を有することは無論のこと、特に、外層と内層とが交絡された交絡部を備えるので、薬液の過剰放出をより確実に抑制することができる。【００１２】  請求項４記載の発明は、請求項３に記載の清掃用ウェットシートを製造するための清掃用ウェットシートの製造方法であって、前記交絡部を水流交絡により形成することを特徴とする。【００１３】  請求項４記載の発明によれば、請求項３に記載の発明と同様の効果が得られることは無論のこと、特に、交絡部を水流交絡により交絡するので、内層と外層とを接着剤等を用いずに交絡することができ、簡易な構成とすることができるととも��、薬液の放出面を接着剤が閉塞してしまうことによる拭きムラ等を回避することができる。
【発明の効果】
【００１４】  本発明によれば、安価でかつ、薬液の過剰放出を抑制し、薬液を放出しながら拭く面積を拡大することができる。
【図面の簡単な説明】
【００１５】
【図１】本発明に係る実施形態における清掃用ウェットシートを示す模式斜視図である。
【図２】本発明に係る実施形態における清掃用ウェットシートを示す模式断面図である。
【図３】本発明に係る実施形態における清掃用ウェットシートを示す模式分解斜視図である。
【図４】本発明に係る実施形態における清掃用ウェットシートのパターニングを示す模式図である。
【発明を実施するための形態】
【００１６】  以下、図面を参照しつつ、本発明の実施形態である清掃用ウェットシートを詳細に説明する。ただし、発明の範囲は、図示例に限定されない。
【００１７】  本発明の実施形態に係る清掃用ウェットシートについて、図１−４に基づいて説明する。
【００１８】  図１−４に示すように、清掃用ウェットシート１は、内層２と、疎水性繊維層としての外層３と、を備えている。  内層２は、後述する外層３に挟まれた中間層である。内層２の基本構造としては、親水性繊維内層２１と、疎水性繊維内層２２とを備える構造であり、それが２層構造であっても、親水性繊維内層２１と疎水性繊維内層２２を積層した多層構造であってもよく、また親水性繊維と疎水性繊維の混綿であってもよい。  また、内層２は、目付が２０ｇ/ｍ２以上になるように形成され、清掃用ウェットシート１の総質量に対して２０−７０％の質量比率を占めている。
【００１９】  親水性繊維内層２１は、親水性繊維を有する層であり、後述する外層３のうち、表面層（ここでいう、表面層とは、裏面層に比して主に被清掃面と摺動させる面のことをいう）を構成する外層３に隣接して設けられている。  また、親水性繊維内層２１には、後述する薬液が含浸されている。親水性繊維としては、主にパルプが用いられ、内層２の総質量に対して５０ｗｔ％以上になるようにパルプが用いられている。  なお、親水性繊維としては、綿、麻などの天然繊維、および、アセテートなどのセルロース系化学繊維などをパルプとともに適用してもよい。ただし、親水性繊維には、レーヨンを含まない。  ここで、内層２がパルプを５０ｗｔ％以上含み、目付が２０−７５ｇ/ｍ２であり、かつ、前記清掃用ウェットシート全質量に対して２０−７０％の質量であるとしたのは、上記条件を下回ると、内層２の薬液の保持性が担保されなくなるからであり、一方、上記条件よりも上回ると、薬液量・シート重量が重くなり、拭取りの使用感、ハンドリングも重くなるためである。
【００２０】  疎水性繊維内層２２は、疎水性繊維を有する層であり、裏面層を構成する外層３に隣接して設けられている。疎水性繊維としては、ポリエチレンテレフタレート、ポリプロピレン、ポリエチレンなどの樹脂繊維などが適用される。  また、パルプの種類や含有量等の条件によっては、親水性繊維内層２１としての強度が不足したり、寸法安定性において好ましくない場合がある。このような場合にも、疎水性繊維内層２２を設けることで、シート強度の確保や寸法安定性の確保ができるようになっている。
【００２１】  薬液は、清掃用ウェットシート１の清掃洗剤として用いられ、後述する外層３を介して表面層ないし裏面層から放出されるようになっている。また、薬液は、粘度が２５℃において１−１５ｍＰａ・ｓになるように調製されている。粘度はブルックフィールド(B型)回転粘度計(型番：LVDV-I+)を用いて測定され、使用ローターおよび回転数は、水性洗浄剤の粘度に応じて適宜変更する。測定条件は25℃、回転数は60rpmとし、方法についてはJIS  K 7117-1:1999に準じて実施する。  なお、薬液としては、エタノールなどの低級アルコールと、塩化ベンザルコニウムなどの界面活性剤や殺菌剤と、プロピレングリコールモノメチルエーテル（ＰＧＭＥ）と、を水に溶かしたものが例として挙げられる。  なお、本実施形態では、内層２は、親水性繊維内層２１の片面側に疎水性繊維内層２２が隣接するものとしているが、これに限らず、例えば、親水性繊維内層２１の両面側に疎水性繊維内層２２を隣接させた親水性繊維内層２１を疎水性繊維内層２２で挟み込むような構成としてもよい。
【００２２】  外層３は、清掃用ウェットシート１の表面層と裏面層とを形成する層であり、全て疎水性繊維により層形成されている。疎水性繊維としては、ポリエチレンテレフタレート、ポリプロピレン、ポリエチレンなどを主成分とする化学繊維が適用される。なお、ポリエチレンテレフタレート繊維の配合率は８０％以上であることが好ましく、その繊維径は、３．３ｄｔｅｘ以上であることが好ましい。  繊維径を３．３ｄｔｅｘ以上とすることで、繊維の剛性（クッション性）が向上し、軽い力でも操作できるようになる。また、３．３ｄｔｅｘ以上の太い繊維径のポリエチレンテレフタレート繊維により、繊維間空隙が確保され、毛細管現象が起きにくく、内層２から外層３に薬液が出てしまうことを防止することができる。  また、外層３は、交絡部３１と、非交絡部３２とを備えている。
【００２３】  交絡部３１は、内層２と外層３とが、それぞれの繊維を交絡させることにより一体となっている箇所である。また、交絡部３１を交絡させる手法として水流交絡が採用されている。具体的には、全面に２０ｋＰａ未満の微弱な水圧で水を掛けてプレ交絡を施して内層２と外層３とを一体にし、その後、交絡部３１となる箇所に６０−８０ｋＰａの水圧で水流交絡を施すことで、凹凸のパターニングを有する形状が形成されている。  また、水流交絡は、清掃用ウェットシート１の表面層および裏面層の同一箇所に両側から水を当てて行う。すなわち、交絡部３１は、凹凸のパターニングが表面層と裏面層とにおいて、同一箇所に対応して形成されている。  交絡部３１は、水流交絡が施されるため内層２および外層３の繊維が絡まり合っており、繊維密度が高くなっている。このため、交絡部３１を形成する疎水性繊維は、それぞれの繊維が空間的な自由度を後述する非交絡部３２に比べて持たず、拭き動作の際、それぞれの繊維が非交絡部３２に比べて自由に動くことがないようになっている。  また、交絡部３１は、繊維密度が高い分、後述する非交絡部３２よりも凹状に窪んだ形状とされている。すなわち、交絡部３１は、窪みの底である底部３１１と、後述する非交絡部３２と底部３１１とを接続する傾斜面である傾斜部３１２と、を備えている。
【００２４】  交絡部３１は、清掃用ウェットシート１が使用される際、拭き方向（ＣＤ方向）となる向きに対して直角な方向（ＭＤ方向）に沿って延設されている。また、交絡部３１は、所定の間隔に離間して複数列に形成されている。また、これらの交絡部３１は、清掃用ウェットシート１の表面層ないし裏面層の平面視における表面積に対して３０−８０％の面積率となるように形成されている。ここで、面積率とは、交絡部３１の平面視における表面積となる交絡表面Ａと、非交絡部３２の平面視における表面積となる非交絡表面Ｂとの割合を示しており、面積率は、以下の式により算出されている。    面積率（％）＝Ａ/（Ａ＋Ｂ）×１００・・・（式１）  なお、疎水性繊維としては、ポリエチレンテレフタレート、ポリプロピレン、ポリエチレンなどを主成分とする不織布が適用される。
【００２５】  非交絡部３２は、内層２と外層３とがプレ交絡のみ施され、水流交絡を施されていない箇所である。  また、非交絡部３２は、水流交絡が施されないため交絡部３１と比較して繊維密度が低くなっており、この箇所の繊維は、拭き動作の際、繊維が交絡部３１の繊維に比べて自由に動くことができるようになっている。  交絡部３１と非交絡部３２は、拭き方向に沿って交互に設けられており、被清掃面には、最初、非交絡部３２のみが接触するようになっている。  なお、プレ交絡は水流交絡処理には含めずに説明している。すなわち、プレ交絡後に高水圧で水を当てて繊維交絡を行う処理のみを水流交絡としている。このため、プレ交絡のみが施される非交絡部３２は、厳密にはプレ交絡により僅かに繊維交絡されているが、便宜上交絡されていない箇所として扱う。
【００２６】  また、外層３は、交絡部３１が設けられていない場合に比べて、被清掃面を拭く際の静止摩擦抵抗値および動摩擦抵抗値が低く低減されている。  すなわち、清掃用ウェットシート１で被清掃面を拭く際の摩擦抵抗値が小さいため、軽やかな拭き心地が得られるようになっている。
【００２７】  本実施形態によれば、内層２は、パルプが５０ｗｔ％以上含まれ、目付が２０−７５ｇ/ｍ２であり、かつ、清掃用ウェットシート１全質量の２０−７０％の質量であるので、含浸されている薬液が過剰に放出されることがなく、清掃用ウェットシート１がすぐに薬液不足になり、十分に被清掃面を清掃できなくなくなるおそれがない。  また、内層２は、大半がパルプであるので、レーヨンよりも安価なパルプを用いることで、清掃用ウェットシート１のコストを低減することができ、日用品として価格競争力を維持ないし向上させることができる。
【００２８】  また、疎水性繊維内層２２は、裏面層の外層３と隣接しているので、親水性繊維内層２１に含浸された薬液が疎水性繊維内層２２と隣接する外層３側へ放出されにくくなっている。  このため、薬液を表面層の外層３側へ選択的に放出することができ、清掃に有効でない薬液の放出を抑制することができる。
【００２９】  また、本実施形態によれば、清掃用ウェットシート１は、外層３と内層２とが交絡された交絡部３１を備えるので、薬液の過剰放出をより確実に抑制することができる。
【００３０】  また、本実施形態によれば、表面層と裏面層が疎水性繊維によって構成されているので、親水性繊維内層２１に含浸された薬液の保持および放出量の調整を好適に実現することができる。
【００３１】  また、本実施形態によれば、交絡部３１を水流交絡により交絡するので、内層２と外層３とを接着剤等を用いずに交絡することができて、簡易な構成とすることができるとともに、薬液の放出面を接着剤が閉塞してしまうことによる拭きムラ等を回避することができる。
【００３２】  なお、本発明は、上記実施形態および変形例に限定されるものではなく、具体的な構造について適宜変更可能であるのは勿論である。  具体的には、疎水性繊維内層は、一方の疎水性繊維層と隣接する構成としたが、疎水性繊維内層は、両方の疎水性繊維層と隣接する構成であってもよい。
【実施例】
【００３３】〔実施例１〕  実施例１では、清掃用ウェットシート１として以下のものを用いた。  外層３には、ポリエチレンテレフタレートを主成分とする不織布を用いた。  また、疎水性繊維としては、ポリエチレンテレフタレート、ポリプロピレン、ポリエチレンなどを主成分とする化学繊維が適用される。  具体的には、外層３は、疎水性繊維が１００％で構成されており、疎水性繊維としてポリエチレンテレフタレートが９０％含有され、バインダー繊維としてポリプロピレンとポリエチレンの芯鞘繊維が１０％含有されている。また、ポリエチレンテレフタレート繊維は、繊度が３．３ｄｔｅｘ、バインダー繊維は、繊度１．７ｄｔｅｘのものを用いた。  内層２としては、親水性繊維内層２１がパルプでできており、その目付が５０ｇ/ｍ２であって、疎水性繊維内層２２が２．９ｄｔｅｘＰＰスパンボンド不織布でできており、その目付が２０ｇ/ｍ２であって、内層２全体として、パルプを７１ｗｔ％、疎水性繊維を２９ｗｔ％となるものを用いた。  薬液には、水を溶媒とし、界面活性剤（陰イオン界面活性剤、非イオン界面活性剤、陽イオン界面活性剤および両性界面活性剤）、水溶性溶剤（1価アルコールあるいは多価アルコール）を用いるが、本実施例では、非イオン界面活性剤としてプリストール１％、両性界面活性剤としてラウリルジメチルアミンオキシド０．５％、アルコール類としてエタノール３．４％、１−メトキシー２−プロパノール１．４％、第4級アンモニウム塩として塩化ベンザルコニウム０．０５％を各々用いた。  清掃用ウェットシート１の目付は、１１６ｇ/ｍ２とした。  また、内層２と清掃用ウェットシート１全体との比率（内層/清掃用ウェットシート）は、６０％である。  また、外層３の交絡部面積率は、５０％である。薬液は、含浸率が３００％となるように含浸させた。【００３４】〔実施例２〕  実施例２では、清掃用ウェットシート１として以下のものを用いた。  内層２としては、親水性繊維内層２１がパルプでできており、その目付が４９ｇ/ｍ２であって、疎水性繊維内層２２が２．９ｄｔｅｘＰＰスパンボンド不織布でできており、その目付が２６ｇ/ｍ２であって、内層２全体として、パルプを６５ｗｔ％、疎水性繊維を３５ｗｔ％となるものを用いた。  清掃用ウェットシート１の目付は、１２７ｇ/ｍ２とした。  また、内層２と清掃用ウェットシート１との比率（内層/清掃用ウェットシート）は、５９％である。  その他の構成は、実施例１と同様である。【００３５】〔実施例３〕  実施例３では、清掃用ウェットシート１として以下のものを用いた。  内層２としては、親水性繊維内層２１はパルプでできており、その目付が４８ｇ/ｍ２であって、疎水性繊維内層２２が２．９ｄｔｅｘＰＰスパンボンド不織布でできており、その目付が１２ｇ/ｍ２であって、内層２全体として、パルプを８０ｗｔ％、疎水性繊維を２０ｗｔ％となるものを用いた。  清掃用ウェットシート１の目付は、１０５ｇ/ｍ２とした。  また、内層２と清掃用ウェットシート１との比率（内層/清掃用ウェットシート）は、５７％である。  また、外層３の交絡部面積率は、３０％である。  その他の構成は、実施例１と同様である。【００３６】〔実施例４〕  実施例４では、清掃用ウェ���トシート１として以下のものを用いた。  内層２としては、親水性繊維内層２１がパルプでできており、その目付が２６ｇ/ｍ２であって、疎水性繊維内層２２が２．９ｄｔｅｘＰＰスパンボンド不織布でできており、その目付が２４ｇ/ｍ２であって、内層２全体として、パルプを５２ｗｔ％、疎水性繊維を４８ｗｔ％となるものを用いた。  清掃用ウェットシート１の目付は、７５ｇ/ｍ２とした。  また、内層２と清掃用ウェットシート１との比率（内層/清掃用ウェットシート）は、６７％である。  また、外層３の交絡部面積率は、８０％である。  その他の構成は、実施例１と同様である。【００３７】〔比較例１〕  比較例１では、清掃用ウェットシート１として以下のものを用いた。  内層２としては、親水性繊維内層2層でできており、レーヨン層の目付が５６ｇ/ｍ２であって、パルプ層の目付が１４ｇ/ｍ２であって、内層２全体として、レーヨンを８０ｗｔ％、パルプを２０ｗｔ％となるように交絡させて用いた。  清掃用ウェットシート１の目付は、１１０ｇ/ｍ２とした。  また、内層２と清掃用ウェットシート１との比率（内層/清掃用ウェットシート）は、６４％である。  また、外層３の交絡部面積率は、８０％である。  その他の構成は、実施例１と同様である。【００３８】〔比較例２〕  比較例２では、清掃用ウェットシート１として以下のものを用いた。  内層２としては、パルプでできており、その目付が１５ｇ/ｍ２であって、内層２全体として、パルプを１００ｗｔ％となるものを用いた。  清掃用ウェットシート１の目付は、１２０ｇ/ｍ２とした。  また、内層２と清掃用ウェットシート１との比率（内層/清掃用ウェットシート）は、１３％である。  また、外層３の交絡部面積率は、５２％である。  その他の構成は、実施例１と同様である。【００３９】〔比較例３〕  比較例３では、清掃用ウェットシート１として以下のものを用いた。  内層２としては、親水性繊維内層２１がパルプでできており、その目付が３６ｇ/ｍ２であって、疎水性繊維内層２２が２．９ｄｔｅｘＰＰスパンボンド不織布でできており、その目付が４４ｇ/ｍ２であって、内層２全体として、パルプを４５ｗｔ％、疎水性繊維を５５ｗｔ％となるものを用いた。  清掃用ウェットシート１の目付は、１３０ｇ/ｍ２とした。  また、内層２と清掃用ウェットシート１との比率（内層/清掃用ウェットシート）は、６２％である。  また、外層３の交絡部面積率は、６０％である。  その他の構成は、実施例１と同様である。  以上の実施例１−４および比較例１−３の清掃用ウェットシート１を用いた拭き取り回数試験を行った。【００４０】  拭き取り回数試験方法は、清掃用ウェットシート1の取付用治具(クイックルワイパー/花王株式会社２０１５年製)に清掃用ウェットシート１をたるみなく取り付け、アクリル板で形成した床面を一方向に拭く。冶具の横幅２５ｃｍでアクリル板床面(縦９０ｃｍ、横１３０ｃｍ)の縦方向に沿ってアクリル板床面の端から端までの９０ｃｍの拭き取り作業を1回として測定する。  １．床面と取付用治具軸の角度は、６０度とし、角度変動しないようヘッドの軸元を市販ボンドで固定する。  ２．ヘッドの軸に、筒状円柱の５３０gの錘(直径１００ｍｍ長さ２００ｍｍ)を通し、シートを装着す��。  ３．測定は幅１３００ｍｍ×奥行９００ｍｍの市販アクリル板を床面に用い、冶具の軸を床面と取付用治具軸の角度が、６０度となるように手前側にし、手前から奥へ３００ｍｍ／ｓの速度で清掃する。  ４．清掃後の面と重ならないようアクリル板床面の幅方向に順次清掃を実施する。  ５．次測定の前に清掃用ウェットシート残液を乾いた布でくまなく除去する。  前述の条件により、清掃用ウェットシート１の全幅から薬液が放出されなくなった状態を終点とし、終点に達するまでの拭いた回数（有効拭き回数）を測定する。  ６．言い換えれば、床面への薬液放出が明らかに認められない部分が拭き筋として発生し、途中で薬液がかすれて放出されていない状態が全幅で発生した時点が終点となる。  ７．終点と判断した回は、回数に含まず測定した。また、測定した拭き回数から、以下の式により有効拭き面積を算出した。  有効拭き面積（ｍ2）＝０．２５×０．９ｍ×（回数）  また、上記の試験を５回実施し、有効拭き回数、有効拭き面積の平均値を測定値とする。【００４１】  拭き取り回数試験の結果を表１に示した。【表１】
2018079827.tif 000003
【００４２】  表１の結果について以下に述べる。  実施例１−４は、清掃用ウェットシート１の全幅で薬液が確認できた有効拭き回数が、いずれも４５回以上であり、有効拭き面積についても、実施例１−４は、いずれも１０．１ｍ２以上であった。  これに対し、比較例１−３では、有効拭き回数が３３回以下で、有効拭き面積が７．４ｍ２以下であった。
【産業上の利用可能性】
【００４３】  本発明は、清掃用ウェットシートおよびその製造方法に利用することができる。
【符号の説明】
【００４４】１ 清掃用ウェットシート２ 内層３ 外層（疎水性繊維層）２１ 親水性繊維内層２２ 疎水性繊維内層３１ 交絡部３２ 非交絡部３１１ 底部３１２ 傾斜部Ａ 交絡表面Ｂ 非交絡表面
【図１】
2018079827.tif 000004
【図２】
2018079827.tif 000005
【図３】
2018079827.tif 000006
【図４】
2018079827.tif 000007
【手続補正書】
【提出日】平成30年7月4日(2018.7.4)
【手続補正１】
【補正対象書類名】明細書
【補正対象項目名】０００６
【補正方法】変更
【補正の内容】
【０００６】
前記課題を解決するために、請求項１記載の発明は、複数層からなり、薬液が含浸された清掃用ウェットシートであって、疎水性繊維からなり、表面と裏面とにそれぞれ設けられる外層と、前記外層に挟まれ、親水性繊維を有する内層と、を備え、前記内層は、前記親水性繊維からなる親水性繊維内層と、疎水性繊維からなる疎水性繊維内層とを備え、前記疎水性繊維内層は、少なくともいずれか一方の前記外層と隣接し、前記内層は、パルプを５０ｗｔ％以上含み、目付が２０−７５ｇ/ｍ２であり、かつ、前記清掃用ウェットシート全質量に対して２０−７０％の質量であることを特徴とする。
【手続補正２】
【補正対象書類名】特許請求の範囲
【補正対象項目名】全文
【補正方法】変更
【補正の内容】
【特許請求の範囲】
【請求項１】
複数層からなり、薬液が含浸された清掃用ウェットシートであって、
疎水性繊維からなり、表面と裏面とにそれぞれ設けられる外層と、
前記外層に挟まれ、親水性繊維を有する内層と、を備え、
前記内層は、前記親水性繊維からなる親水性繊維内層と、疎水性繊維からなる疎水性繊維内層とを備え、
前記疎水性繊維内層は、少なくともいずれか一方の前記外層と隣接し、
前記内層は、パルプを５０ｗｔ％以上含み、目付が２０−７５ｇ/ｍ２であり、かつ、前記清掃用ウェットシート全質量に対して２０−７０％の質量であることを特徴とする清掃用ウェットシート。
【請求項２】
前記外層の疎水性繊維は、ポリエチレンテレフタレート繊維の配合率が８０％以上であり、前記ポリエチレンテレフタレート繊維の繊維径は、３．３ｄｔｅｘ以上であることを特徴とする請求項１に記載の清掃用ウェットシート。
【請求項３】
前記外層と前記内層とが交絡された交絡部を備えることを特徴とする請求項１又は２に記載の清掃用ウェットシート。
【請求項４】
請求項３に記載の清掃用ウェットシートを製造するための清掃用ウェットシートの製造方法であって、
前記交絡部を水流交絡により形成することを特徴とする清掃用ウェットシートの製造方法。
【国際調査報告】
2018079827.tif 000008
2018079827.tif 000009
2018079827.tif 000010
2018079827.tif 000011